(57)【要約】【課題】腐食防止性、導通信頼性が高い電気装置を製造可能な異方導電性接着剤を提供する。【解決手段】本発明の異方導電性接着剤３０は、バインダー３１と、バインダー３１中に分散された導電性粒子３５とを有している。バインダー３１には、熱硬化性樹脂と、下記一般式（１）で示されるシルセスキオキサンが含有されており、熱硬化性樹脂と、シルセスキオキサンが重合するので、バインダー３１の硬化物は疎水性が高く、硬度も高くなる。（ＲＳｉ−Ｏ3/2）ｎ……一般式（１）【選択図】図１
2008179682.tif 000002
【特許請求の範囲】
【請求項１】
熱硬化性樹脂を含有するバインダー中に、導電性粒子が分散された異方導電性接着剤であって、
前記バインダーには、下記一般式（１）で示されるシルセスキオキサンが含有された異方導電性接着剤。
（ＲＳｉ−Ｏ3/2）ｎ……一般式（１）
（上記一般式（１）中の置換基Ｒは化学構造中に炭素原子を含有し、前記熱硬化性樹脂と重合可能な置換基である。シルセスキオキサン１分子中の置換基Ｒは全部が同じ種類であってもよいし、２種類以上の置換基Ｒが存在してもよい。上記一般式（１）中ｎは８以上の整数である。）
【請求項２】
前記熱硬化性樹脂はエポキシ樹脂であり、
前記一般式（１）の置換基Ｒは、アクリロイル基と、オキセタン基と、エポキシ基とからなる置換基群より選択されるいずれか１種類の置換基である請求項１記載の異方導電性接着剤。
【請求項３】
第一、第二の電気部品を有し、前記第一、第二の電気部品の間には、バインダーの硬化物が前記第一、第二の電気部品の部品本体と密着して配置され、
前記硬化物には導電性粒子が分散され、
前記第一の電気部品の接続端子と、前記第二の電気部品の接続端子とで前記導電性粒子が挟み込まれ、
前記硬化物は、熱硬化性樹脂と、下記一般式（１）で示されるシルセスキオキサンの重合物を含有する電気装置。
（ＲＳｉ−Ｏ3/2）ｎ……一般式（１）
（上記一般式（１）中の置換基Ｒは化学構造中に炭素原子を含有し、前記熱硬化性樹脂と重合可能な置換基である。シルセスキオキサン１分子中の置換基Ｒは全部が同じ種類であってもよいし、２種類以上の置換基Ｒが存在してもよい。置換基Ｒは全部が熱硬化性樹脂と重合してもよいし、一部が熱硬化性樹脂と重合せずに置換基Ｒのまま残留してもよい。上記一般式（１）中ｎは８以上の整数である。）
【発明の詳細な説明】
【技術分野】
【０００１】
本発明は接着剤の技術分野に関し、特に、電気部品の接続に用いられる異方導電性接着剤に関する。
【背景技術】
【０００２】
従来より、半導体チップや配線板等の電気部品の接続には、バインダー中に導電性粒子が分散された異方導電性接着剤が用いられる。
バインダー中に残留する不純物イオン（例えば塩素イオン）は、電気部品の腐食の原因となるので、従来より異方導電性接着剤にはイオン補足材が添加されている。
【０００３】
しかし、イオン補足材は通常粒子状であり、ファインピッチ化によって、端子間距離が短くされた電気部品では、隣接する端子間がイオン補足材粒子により導通してしまい、導通不良が生じるという問題があった。
【０００４】
また、導電性粒子には、ニッケル被膜金粒子等の金属粒子等が用いられているが、金属粒子が劣化し、ニッケルイオン等の金属イオンがバインダー中に放出されると、該金属イオンによっても電気部品が腐食されるという問題がある。
更に、バインダーに用いられるエポキシ樹脂は、高い導通信頼性が得られるという利点があるが、極性が高いため、電気部品の腐食の原因となる。
【特許文献１】特開２００６−２７４１２０号公報
【特許文献２】特開２００４−４６１２号公報
【特許文献３】特開２００４−１２３６９８号公報
【発明の開示】
【発明が解決しようとする課題】
【０００５】
本発明は上記課題を解決するために成されたものであり、その目的は、電気部品の腐食を防止し、かつ、導通信頼性の高い異方導電性接着剤を提供するものである。
【課題を解決するための手段】
【０００６】
上記課題を解決するために本発明は、熱硬化性樹脂を含有するバインダー中に、導電性粒子が分散された異方導電性接着剤であって、前記バインダーには、下記一般式（１）で示されるシルセスキオキサンが含有された異方導電性接着剤である。
（ＲＳｉ−Ｏ3/2）ｎ……一般式（１）
（上記一般式（１）中の置換基Ｒは化学構造中に炭素原子を含有し、前記熱硬化性樹脂と重合可能な置換基である。シルセスキオキサン１分子中の置換基Ｒは全部が同じ種類であってもよいし、２種類以上の置換基Ｒが存在してもよい。上記一般式（１）中ｎは８以上の整数である。）
本発明は異方導電性接着剤であって、前記熱硬化性樹脂はエポキシ樹脂であり、前記一般式（１）の置換基Ｒは、アクリロイル基と、オキセタン基と、エポキシ基とからなる置換基群より選択されるいずれか１種類の置換基である異方導電性接着剤である。
本発明は、第一、第二の電気部品を有し、前記第一、第二の電気部品の間には、バインダーの硬化物が前記第一、第二の電気部品の部品本体と密着して配置され、前記硬化物には導電性粒子が分散され、前記第一の電気部品の接続端子と、前記第二の電気部品の接続端子とで前記導電性粒子が挟み込まれ、前記硬化物は、熱硬化性樹脂と、下記一般式（１）で示されるシルセスキオキサンの重合物を含有する電気装置である。
（ＲＳｉ−Ｏ3/2）ｎ……一般式（１）
（上記一般式（１）中の置換基Ｒは化学構造中に炭素原子を含有し、前記熱硬化性樹脂と重合可能な置換基である。シルセスキオキサン１分子中の置換基Ｒは全部が同じ種類であってもよいし、２種類以上の置換基Ｒが存在してもよい。置換基Ｒは全部が熱硬化性樹脂と重合してもよいし、一部が熱硬化性樹脂と重合せずに置換基Ｒのまま残留してもよい。上記一般式（１）中ｎは８以上の整数である。）
【０００７】
シルセスキオキサンと熱硬化性樹脂の重合物は疎水性が高く、該重合物が電気部品の腐食を防止するので、異方導電性接着剤にイオン補足材粒子を含有させる必要が無い。
異方導電性接着剤にイオン補足材粒子が含有されないと、電気部品がファインピッチ化され、端子間間隔が狭くされた場合であっても、隣接する端子間が導通せず、導通不良が起こらない。
【発明の効果】
【０００８】
本発明の異方導電性接着剤を用いた電気装置は、電気部品の腐食が起こり難く、しかも、導通信頼性が高い。
【発明を実施するための最良の形態】
【０００９】
図１の符号３０は本発明の異方導電性接着剤の一例を示しており、異方導電性接着剤３０はバインダー３１と、バインダー３１中に分散された導電性粒子３５とを有している。
【００１０】
本発明の異方導電性接着剤３０はバインダー３１がペースト状で、全体が流動性を有するペースト状のまま用いてもよいし、乾燥や半硬化によってバインダーを固化させ、全体をフィルム状に成形したものを用いてもよい。
【００１１】
バインダー３１は熱硬化性樹脂と、上記一般式（１）で示されるシルセスキオキサンを含有する。一般式（１）の置換基Ｒは炭素原子を有する有機系置換基なので、熱硬化性樹脂との相溶性が高く、バインダー３１中でシルセスキオキサンは熱硬化性樹脂と均一に混ざり合っている。
【００１２】
図２（ｂ）の符号１は上記異方導電性接着剤３０を用いて電気部品を接続して作成された本発明の電気装置を示している。
電気装置１は第一、第二の電気部品１０、２０を有している。第一、第二の電気部品１０、２０は、部品本体１１、２１と部品本体１１、２１表面に配置された接続端子１５、２５とを有している。
【００１３】
例えば、第一、第二の電気部品１０、２０はＬＣＤやフレキシブル配線板であり、接続端子１５、２５はＬＣＤのＩＴＯ電極や、フレキシブル配線板の金属配線膜の一部で構成されている。
【００１４】
この電気装置１を作成するには、第一、第二の電気部品１０、２０の接続端子１５、２５を互いに対向させた状態で、異方導電性接着剤３０を挟み込み（図２（ａ））、その状態で加熱押圧し、押圧によって、部品本体１１、２１をバインダー３１に密着させ、接続端子１５、２５の間に導電性粒子３５を挟みこんで第一、第二の電気部品１０、２０を電気的に接続させる。
【００１５】
加熱押圧を続け、加熱によってバインダー３１中の熱硬化性樹脂を重合させると、バインダー３１が部品本体１１、２１に密着した状態で硬化し、バインダーの硬化物３３によって第一、第二の電気部品１０、２０が機械的に接続される。
【００１６】
シルセスキオキサンの置換基Ｒは熱硬化性樹脂と重合するので、硬化物３３は、熱硬化性樹脂とシルセスキオキサンの重合物を含有する。そのような重合物は、熱硬化性樹脂だけを重合させた場合よりも硬度が高いので、本発明の電気装置１は第一、第二の電気部品１０、２０が硬化物３３で強固に固定され、導通信頼性が高い。
【００１７】
また、シルセスキオキサンの無機ユニット（Ｓｉ−Ｏ）は、重合物の疎水性を向上させ、硬化物３３の吸湿性を低下させるので、第一、第二の電気部品１０、２０と、硬化物３３中の導電性粒子３５は腐食され難い。
【００１８】
例えば、熱硬化性樹脂がエポキシ樹脂の場合、置換基Ｒは下記構造式（Ａ）で示されるアクリロイル基と、下記構造式（Ｂ）で示されるオキセタン基と、下記構造式（Ｃ）で示されるエポキシ基とからなる置換基群より選択されるいずれか１種類以上の置換基であり、エポキシ樹脂のエポキシ環と、これらの置換基が重合する。
【００１９】
【化１】
2008179682.tif 000003
【００２０】
【化２】
2008179682.tif 000004
【００２１】
【化３】
2008179682.tif 000005
【００２２】
上記構造式（Ａ）〜（Ｃ）中の（ＣＨ2）a、（ＣＨ2）b、（ＣＨ2）cがそれぞれ一般式（１）中のＳｉと結合する。尚、ａ〜ｃの数は合成技術上可能という点では３以上である。
【００２３】
熱硬化性樹脂であるエポキシ樹脂は、特に限定されず、例えば、ナフタレンエポキシ樹脂、エポキシアクリレート、ノボラック型エポキシ樹脂等を用いることができる。また、熱硬化性樹脂としてエポキシ樹脂以外にも、アクリル樹脂、ポリアミド系樹脂、ポリイミド系樹脂、ポリエステル系樹脂、尿素樹脂、アミノ樹脂、メラミン樹脂、フェノール樹脂、キシレン樹脂、フラン樹脂、イソシアネート系樹脂、ポリフェニレンエーテル樹脂、ポリスルホン樹脂、ポリエーテルスルホン樹脂等を用いることができる。これらの樹脂は１種類を単独で用いてもよいし、２種類以上を用いてもよい。
【００２４】
本発明の熱硬化型異方導電性接着剤は、金属に対する密着性向上のために、添加剤としてシランカップリング剤を含有することができる。
バインダー３１には、加熱により熱硬化性樹脂のラジカル重合反応やカチオン重合を開始させる重合開始剤を含有させることが望ましい。例えば、パーオキシエステル等の有機過酸化物、ＡＩＢＮ等のラジカル重合開始剤、イミダゾール系潜在性硬化剤等を例示することができる。
【００２５】
導電性粒子３５としては、従来より異方導電性接着剤において用いられている導電性粒子を使用することができる。例えば、ニッケル粒子、金粒子、半田粒子、これらの金属で被覆された樹脂粒子等が挙げられる。これらの表面を絶縁被覆してもよい。これらの導電性粒子の粒子径は、通常、２〜１０μｍ、好ましくは３〜５μｍであり、配合量は、熱硬化型異方導電性接着剤中に、通常１〜５０重量％、好ましくは１〜３０重量％である。
【００２６】
本発明の熱硬化型異方導電性接着剤は、必要に応じて、熱可塑性樹脂、溶剤、製膜成分、ゴム成分等を含有することができる。
第一、第二の電気部品１０、２０はＬＣＤやフレキシブル配線板に限定されず、本発明の異方導電性接着剤は、リジッド基板、半導体チップ、抵抗素子等の種々の電気部品に広く用いることができる。
【実施例】
【００２７】
熱可塑性樹脂であるフェノキシ樹脂（東都化成社製の商品名「ＦＸ２８０Ｓ」）、熱硬化性樹脂であるエポキシ樹脂（ジャパンエポキシレジン社製の商品名「ＹＬ９８０」と、大日本インキ化学工業社製の商品名「ＨＰ−４０３２Ｄ」）、オキセタン型シルセスキオキサン（東亞合成社製の商品名「ＯＸ−ＳＱ−Ｈ」）と、カチオン系硬化剤（三新化学工業社製の商品名「ＳＩ−６０Ｌ」）と、シランカップリング剤（日本ユニカ社製の商品名「Ａ−１８７」）と、導電性粒子（金粒子、積水化学工業社製の商品名「ＡＵＥ００３Ａ」）とを下記表１の配合で配合し、更に溶剤としてトルエン５０重量部を加えて、混合機を用いて混合し、その混合物を剥離処理済みポリエチレンテレフタレートフィルムにバーコーダーを用いて塗布し、７０℃で５分間乾燥し、２０μｍ厚の実施例１〜３、比較例１、２の異方導電性フィルムを作成した。
【００２８】
【表１】
2008179682.tif 000006
【００２９】
尚、ここで用いたシルセスキオキサンは、図３（ａ）に示すラダー型と、同図（ｂ）に示すランダム型と、図４（ａ）〜（ｃ）に示すかご型の混合物であり、置換基Ｒは全て上記構造式（Ｂ）に示したオキセタン基である（ＣＨ2基の数ｂが３）。
【００３０】
実施例１〜３、比較例１、２の異方導電性フィルムを液晶パネルのＩＴＯ電極部（ＩＴＯ電極が露出する部分）にそれぞれ貼り、ポリエチレンテレフタレートフィルムを剥がし、露出した異方導電性フィルムにフレキシブル配線板の電極部（接続端子が露出する部分）をそれぞれ貼り、加熱押圧（１６０℃、６０Ｍｐａ線圧、１０秒）することにより接続し、実施例１〜３、比較例１、２の電気装置１を得た。
実施例１〜３、比較例１、２の電気装置１を用いて下記「導通信頼性」試験と、「腐食性」試験を行った。
【００３１】
＜導通信頼性＞
実施例１〜３、比較例１、２の電気装置１を８５℃、相対湿度８５％の恒温恒湿槽中で１２５時間放置し、エージングを行った。
エージング後の抵抗値が、エージング前の初期抵抗値の１．８倍未満の場合を”◎”、１．８倍以上２倍未満の場合を”○”、２倍以上５倍未満の場合を”△”、５倍以上の場合を”×”として評価した。
【００３２】
＜腐食性＞
エージング後の電気装置１について、接続部のＩＴＯ電極を光学顕微鏡（５０倍）で目視観察し、腐食が観察されない場合を”○”、エッジ部にのみ腐食が観察される場合を”△”、全体に腐食が観察される場合を”×”と評価した。
「導通信頼性」試験と「腐食性」試験の評価結果を下記表２に記載する。
【００３３】
【表２】
2008179682.tif 000007
【００３４】
上記表１、２から明らかなように、バインダー３１中にシルセスキオキサンを含有させた実施例１〜３は、シルセスキオキサンを含有しない比較例１、２に比べて腐食性の試験結果が良好であり、しかも、導通信頼性も高いことが確認された。
【００３５】
従って、バインダーの固形成分（ここでは、フェノキシ樹脂、エポキシ樹脂、シルセスキオキサン、カップリング材、硬化剤）の合計１００重量部中に、少なくともシルセスキオキサンが１７．４重量部以上含有されていれば、腐食が起こり難く、導通信頼性も高い電気装置が得られることが分かる。
【００３６】
また、実施例１、２と実施例３、比較例１と比較例２をそれぞれ比較すると、導通信頼性は、エポキシ樹脂としてナフタレン型エポキシ樹脂を含有させることでも向上することが分かるが、実施例３と比較例１を比較すると、ナフタレン型エポキシ樹脂を用いた場合であっても、シルセスキオキサンを含有させたものの方が、シルセスキオキサンを含有させないものに比べて導通信頼性が高いことが分かる。
【図面の簡単な説明】
【００３７】
【図１】本発明の異方導電性接着剤を説明する断面図
【図２】（ａ）、（ｂ）：本発明の電気装置を製造する工程を説明する断面図
【図３】（ａ）：ラダー型構造を説明する構造式、（ｂ）：ランダム型構造を説明する構造式
【図４】（ａ）〜（ｃ）：かご型構造を説明する構造式
【符号の説明】
【００３８】
１……電気装置    １０、２０……電気部品    ３０……異方導電性接着剤    ３１……バインダー    ３３……硬化物    ３５……導電性粒子
【図１】
2008179682.tif 000008
【図２】
2008179682.tif 000009
【図３】
2008179682.tif 000010
【図４】
2008179682.tif 000011